Brevet FR3037947A1 — publié le 20161230

Domaine de l'invention La présente invention se rapporte au domaine des revêtements routiers, tels que des routes, des pistes cyclables, des voies piétonnières, etc... ou d'éléments de sécurité et/ou de signalisation connexes aux voies de circulation, telles que glissières de sécurité en béton, bordures de trottoirs, bornes de signalisation, etc. possédant des propriétés optiques renforcées, telles que des propriétés réfléchissantes et un effet Schiller. Elle concerne plus particulièrement une composition pour revêtements de voies de circulation ou pour éléments de sécurité et/ou de signalisation connexes permettant d'obtenir de telles propriétés. Elle concerne encore les revêtements de voies de circulation et les éléments de sécurité et/ou de signalisation connexes obtenus à partir de cette composition. État de la technique La sécurité, en particulier la sécurité routière, est une donnée fondamentale et pour attirer l'attention d'un usager, qu'il soit automobiliste, cycliste ou piéton, sur d'éventuels dangers ou tout simplement pour le guider, on doit mettre en évidence certaines voies ou parties de voies de circulation ou encore des éléments balisant ou protégeant des zones spécifiques. Pour la différenciation des voies de circulation, on exploite en général les différentes couleurs pouvant être obtenues selon les types de revêtement (bitume, béton, etc.) ou encore la possibilité d'éclaircir le revêtement par l'emploi d'agrégat particulier, notamment des gravillons clairs. Dans le domaine de la signalisation en particulier de la signalisation routière, on connaît des peintures ou bandes de marquages réfléchissantes contenant des microbilles de verres. On a également proposé d'incorporer des billes de verres dans les revêtements pour 25 chaussées. Ces microbilles doivent présenter des caractéristiques spécifiques notamment de réflexion de la lumière et doivent avoir par exemple une forme définie pour obtenir un renvoi satisfaisant de la lumière telle que celle provenant de phares automobiles. Ces microbilles doivent ainsi être fabriquées selon des procédés spécifiques onéreux, ce 30 qui limite leurs applications notamment à des surfaces réduites. On a également proposé d'utiliser des verres de récupération du type bouteilles (bris de verre) pour l'élaboration de revêtements de chaussées par incorporation en surface à l'aide de rouleaux compresseurs, après l'élaboration proprement dite du revêtement lorsqu'il est encore souple. 35 Les bris de verres ainsi appliqués ne permettent cependant pas d'atteindre des propriétés réfléchissantes satisfaisantes en particulier dans des sites très peu éclairés. De plus, ils risquent 3037947 2 fortement d'être brisés par le trafic et rejetés en des lieux où ils ne pourront plus produire l'effet de réflexion. Une autre solution connue afin d'améliorer la visibilité d'une voirie consiste à rendre les revêtements de chaussée réfléchissants par l'incorporation d'éclats de miroir essentiellement 5 réfléchissant. Le document FR 2770213 décrit par exemple un matériau de revêtement routier pouvant comprendre de 10 à 80% en poids de débris de verres, lesquels contiennent au moins 10% en poids d'éclats de miroir, de dimension inférieure à 20 mm. Cependant, cette solution présente l'inconvénient d'être relativement onéreuse. Bien que les compositions pour revêtements routiers selon l'art antérieur soient 10 satisfaisantes, il existe toujours un besoin et une demande pour de nouvelles formulations pour revêtement routiers et/ou des éléments de sécurité et/ou de signalisation connexes aux voies de circulation ayant des propriétés à la fois esthétique et sécuritaire améliorées, tout en étant facile à mettre en oeuvre et peu onéreuses. Le but de la présente invention est ainsi de proposer une nouvelle composition pour 15 revêtement routiers et/ou des éléments de sécurité et/ou de signalisation connexes aux voies de circulation qui évite au moins en partie les inconvénients susmentionnés. Résumé de l'invention À cet effet, la présente invention a pour objet une composition pour revêtement de voies de 20 circulation ou éléments de sécurité et/ou de signalisation connexes comprenant au moins un liant hydrocarboné et/ou de synthèse et au moins un granulat, caractérisée en ce que ledit granulat comprend au moins un matériau minéral appartenant à la famille des feldspaths aptes à réfléchir la lumière et à induire un effet Schiller d'adularescence. Selon l'invention, un feldspath est un minéral à base de silicate double, d'aluminium, de potassium, de sodium ou de calcium. Les feldspaths selon l'invention sont de la famille des tectosilicates. Dans le cadre de l'invention, par matériau minéral apte à induire un effet « d'adularescence » ou « d'effet Schiller » (ou encore connue sous le nom de péristérescence), on entend un matériau appartenant à la famille des feldspaths capable d'induire un phénomène optique de goniochromisme dû à des interférences aux interfaces des couches internes (minces et alternés disposées en feuillet) du feldspath provoquant la réflexion et l'éparpillement de la lumière sur celles-ci. Ce phénomène de goniochromisme forme un miroitement sous la surface du matériau. On parle en effet de goniochromisme quand une surface paraît changer de couleur selon l'angle sous lequel on la regarde ou selon l'angle selon lequel elle est éclairée. Lorsque les couleurs sont celles de l'arc-en-ciel, il s'agit de l'irisation. 3037947 3 Ainsi, en fonction de la structure du feldspath et de l'angle de vue, l'utilisateur va percevoir une couleur en réflexion, généralement de couleur vert-bleue qui est le résultat du phénomène de goniochromisme/d'irisation optique. Comme on le verra ci-dessous (tableaux 1 et 2), l'effet est particulièrement marqué dans les matériaux présentant l'appellation commerciale « pierre de lune » 5 (variété d'orthose) ou « pierre de soleil » ou dans la labradorite (variété d'anorthite). La couleur observée est dit pseudochromatique « apparemment colorée ». Par feldspaths aptes à réfléchir la lumière, on entend un matériau présentant également des propriétés réfléchissantes par opposition à des matériaux ordinaires, comme des verres ordinaires, qui sont transparents ou translucides et pour lesquels les propriétés de réflexion ne sont pas 10 primordiales. Ainsi, les propriétés réfléchissantes considérées selon l'invention concernent la réflexion de la lumière du domaine du visible, notamment la lumière d'éclairage (notamment éclairage urbain, éclairage de tunnels...), la lumière de véhicules (phares...) ou la lumière naturelle. L'invention a également trait à un revêtement routier comprenant la composition 15 susmentionnée. Pour le reste de la description, à moins qu'il n'en soit spécifié autrement, l'indication d'un intervalle de valeurs « de X à Y » ou « entre X et Y », dans la présente invention, s'entend comme incluant les valeurs X et Y. 20 Description du dessin : L'invention sera mieux comprise et d'autres buts, détails, caractéristiques et avantages de celle-ci apparaîtront plus clairement à la lecture de la description suivante d'exemples de réalisation, en référence à la figure annexée dans laquelle : la figure 1 est un diagramme QAFP (Quartz, Feldspath alcalin, Plagioclase, 25 Felspathoïde) selon la norme NF EN 12670 qui classe la division plutonique des roches ignées en fonction de leur composition minéralogique ; en particulier dans ce diagramme les références suivantes sont utilisées : Groupe Division plutonique I : roches quarzitiques 1 a : quarzolite 1 b: granitoïde hyperquartzeux Il: roches quartzo-feldspathiques 2: granite à feldspath alcalin 3a: syénogranite 3b: monzogranite 4: granodiorite 5: tonalite 3037947 4 Groupe Division plutonique III: roches feldspathiques 6: syénite alcaline quarzifère 7: syénite quarzifère 8: monzonite quarzifère 9: monzodiorite et monzogabro quarzifères 10: diorite et gabbro quarzifères 11: syénite alcaline 12: syénite 13: monzonite 14: monzodiorite et monzogabbro 15: diorite et gabbro 16: syénite alcaline foïdifère 17: syénite foïdifère 18: monzonite foïdifère 19: monzodiorite et monzogabro foïdifères 20: diorite et gabbro foïdifères IV: roches foïdo-feldspathiques 21: syénite feldspathoïdique (foyaïte) 22: monzosyénite feldspathoïdique (plagiofoyaïte) 23: monzodiorite et monzogabbro foïdique (essexite) 24: diorite et gabbro foïdique (théralite) V: roches foïdiques 25: feldspathoïdite (foïdite - foïdolite) Description détaillée de l'invention La société Demanderesse s'est attachée au développement de nouvelles compositions pour revêtement de voies de circulation ou éléments de sécurité et/ou de signalisation connexes 5 adaptées aux exigences des professionnels de la route, à savoir permettant d'améliorer la lisibilité et la visibilité des voies de circulation. A cet effet, la présente invention porte sur une composition pour revêtement de voies de circulation ou éléments de sécurité et/ou de signalisation connexes comprenant au moins un liant hydrocarboné et/ou un liant de synthèse et au moins un granulat, caractérisée en ce que ledit 10 granulat comprend au moins un matériau minéral comprenant un ou plusieurs feldspaths aptes à réfléchir la lumière et à induire un effet Schiller d'adularescence. De par ses caractéristiques, la composition selon la présente invention présente des propriétés photométriques renforcées permettant ainsi d'améliorer la visibilité des revêtements de 3037947 5 voies de circulation et/ou de signalisation connexes et donc d'assurer à la fois un rôle esthétique et sécuritaire. De plus et comme cela sera démontré dans les essais expérimentaux ci-dessous, la composition selon l'invention présente de préférence une grande durabilité, des résistances 5 mécaniques élevées tout en étant économique (matières premières peu onéreuses) et simple à mettre en oeuvre. Telle que mentionnée ci-dessus, la composition selon l'invention comprend un granulat particulier composé d'au moins d'un matériau minéral spécifique apte, à la fois, à réfléchir la lumière et à induire un effet Schiller d'adularescence. 10 Généralement, ledit matériau minéral comprenant un ou plusieurs feldspaths, présente de préférence une biréfringence allant de 0,004 à 0,012, de préférence de 0,005 à 0,013 et idéalement de 0,005 à 0,009. En particulier, les lamelles du ou des feldspaths composant le matériau minéral présentent des distances d'inter-couches de l'ordre de 50 à 100 nm, de préférence de 60 à 90 nm, pouvant 15 ainsi induire des phénomènes optiques de type effet Schiller d'adularescence /iridescence. En particulier, le ou les feldspaths selon l'invention peuvent être choisis parmi les espèces minérales du groupe des silicates, sous-groupe des tectosilicates. Le matériau minéral peut comprendre en particulier un feldspath alcalin, tel qu'un feldspath potassique ou sodique, un feldspath plagioclase (feldspath sodocalcique) ou un de leurs mélanges. 20 Ainsi, selon un mode de réalisation, le matériau minéral selon l'invention peut comprendre des feldspaths alcalin de formule générale suivante : K ou Na Al Si308 avec des traces de : Fe, Ca, Na, H2O. En particulier, le feldspath alcalin peut être choisi parmi l'espèce minérale suivante : l'albite, l'anorthose, la sanidine, l'orthose, le microcline ou un de leurs mélanges. 25 Le tableau 1 ci-dessous répertorie des feldspaths potassiques ou sodiques convenant pour la présente invention et aptes à montrer un effet Schiller d'adularescence: Feldspaths potassiques ou alcalins Nom Formule Densité Albite NaAISi3O8 2,57 à 2,68 - Pierre de lune Anorthose ou anorthoclase - 2,55 à 2,63 - Pierre de lune Sanidine (K, Na) AISi3O8 2,55 à 2,63 - Pierre de lune Orthose KAISi3O8 2,55 à 2,60 - Pierre de lune - Pierre de soleil 3037947 6 Feldspaths potassiques ou alcalins Nom Formule Densité Microcline KAISi3O8 2,54 à 2,64 - amazonite Tableau 1 L'albite est un feldspath commun très riche en sodium (+90% en poids), pivot de deux séries distinctes : elle est d'une part le pôle extrême de la série des feldspaths potassiques albiteorthose et d'autre part le pôle extrême de la série des plagioclases albite-anorthite. L'albite devient 5 anorthose dès que sa teneur en potassium est supérieure à 10%, en remplacement du sodium. De l'autre côté, elle devient oligoclase dès que sa teneur en calcium est supérieure à 10%, toujours en remplacement du sodium. Les paramètres de la maille de l'albite sont les suivants : a = 8.144, b = 12.787, c = 7.16, Z = 4; alpha = 94.266°, beta = 116.583°, gamma = 87.67° V = 664.40 À. 10 L'orthose est un feldspath potassique. Sa composition chimique est KAISi3O8 avec des traces de Na;Fe;Ba;Rb;Ca. Il en existe plusieurs variétés : adulaire ou pierre de lune : si les couches sont suffisamment fines, elles donnent une couleur pseudochromatique « apparemment colorée » de couleur bleue, ou sinon une 15 couleur blanche. Elle provient de Sri Lanka (transparente avec des reflets bleus), de Birmanie, mais aussi d'Australie, des États-Unis d'Amérique, dinde (gris, rose, blanc laiteux), de Madagascar, de Tanzanie et même des Alpes suisses où elle a été initialement découverte ; aglaurite : autre variété présentant des phénomènes d'adularescence bleue ; 20 delawarite : une variété d'orthose à reflet perlé. Les paramètres de la maille conventionnelle de l'orthose sont les suivants: a = 8.625, b = 12.996, c = 7.193, Z = 4; beta = 116.016° V = 724.7 À. L'anorthose est un feldspath alcalin intermédiaire dans la série albite-orthose, se situant entre l'albite et la sanidine, avec une teneur en sodium supérieure à 65%. Elle montre également 25 un effet Schiller d'adularescence. A titre d'exemple, les matériaux/roches comprenant de l'anorthose perthitique produisant des reflets gris à bleutés conviennent pour la présent invention. Ils peuvent être commercialisés sous le nom commercial de « Irina Bleu » (Urkraine) ou « d'Emerald Pearl » (Norvège). Selon un mode préféré de l'invention, le matériau minéral comprend un feldspath alcalin de 30 type anorthose. La sanidine est un feldspath potassique qui membre de la série Albite-Orthose dont K>Na. 3037947 7 Il existe également plusieurs variétés de sanidine dont l'azulicite qui est une variété qui présente une forte iridescence. Les paramètres de la maille conventionnelle de la sanidine sont les suivants :a = 8,562 Â, b = 12,996 À, c = 7,193 À, Z = 4; beta = 116,016 V = 719,28 À. 5 Le microcline est une espèce minérale du groupe des silicates sous-groupe des tectosilicates de formule idéale KAISi3O8, avec présence des éléments ou composés mineurs ou en trace suivants : Fe, Ca, Na, Li, Cs, Rb et H2O. Il s'agit d'un polymorphe de l'orthose. La variété la plus connue est l'Amazonite (tons prédominants de vert, vert-bleu ou bleu-vert). Les paramètres de la maille conventionnelle du microcline sont les suivants : a = 8,577 Â, b 10 = 12,967 Â, c = 7,223 Â, a = 90,65 ° ,13 = 115,933 ° ,y = 87,783 ° ; Z = 4, V = 721,85 À. Selon un autre mode de réalisation, le matériau minéral selon l'invention peut comprendre des feldspaths plagioclase de formule générale suivante (Na,Ca)[Al(Si,A1)Si 208 pouvant contenir notamment des traces de potassium et d'eau. En particulier, le feldspath plagioclase peut être choisi parmi l'espèce minérale suivante : 15 l'albite (peristérite), l'oliglase, l'andésine, la bytownite, l'anorthite, telle que la labradorite ou un de leurs mélanges. Le feldspath plagioclase est de préférence la labradorite, l'orthose adulaire, l'orthose aglaurite ou l'oligoclase. Le tableau 2 ci-dessous répertorie des feldspaths plagioclases convenant pour la présente invention et apte à montrer un effet d'adularescence : 20 Feldspaths calciques ou plagioclases (classification de Streckeisen) Nom % NaAlSi308 % CaAl2Si208 Densité (g/cm3) albite 100-90 0-10 2,57 à 2,68 - Pierre de lune oligoclase 90-70 10-30 2,62 à 2,68 - Pierre de lune - Pierre de soleil andesine 70-50 30-50 2,65 à 2,69 - Pierre de soleil labradorite 50-30 50-70 2,67 à 2,73 - Pierre de soleil bytownite 30-10 70-90 2,69 à 2,75 anorthite 10-0 90-100 2,73 à 2,78 Tableau 2 L'oligoclase est un membre intermédiaire de la série albite-anorthite pour un ratio de 90/10 ou 70/30. Elle contient 70 à 90% de sodium et 10 à 30% de calcium. Il existe plusieurs variétés d'oligoclase comme : 25 - lazur-feldspath qui est une variété bleue d'oligoclase ; 3037947 8 héliolite qui est une variété d'oligoclase, de couleur orange -brun présentant l'effet Schiller d'adularescence et contenant de petits cristaux d'hématite qui lui donnent un éclat particulier. Les gisements les plus courants sont aux USA, en Australie, aux Indes et en Norvège. 5 Les paramètres de la maille conventionnelle de l'oligoclase sont les suivants : a = 8.15 Â, b = 12.78 Â, c = 8.5 Â, Z = 5; alpha = 94.016°, bêta= 116.3333°, gamma = 88.667° V = 791.30 À. L'andésine est un membre intermédiaire de la série isomorphe albite-anorthite pour un ratio de 50/50 ou 70/30. Les paramètres de la maille conventionnelle de l'andésine sont les suivants :a = 8.144 Â, b 10 = 12.787 Â, c = 7.16 Â, Z = 4; alpha = 94.266°, beta = 116.583°, gamma = 87.667° V = 664.40. La labradorite, est une variété d'anorthite pour un ratio albite/anorthite de 30/70 à 50/50 contenant, en poids, de 50 à 70% de calcium et de 30 à 50% de sodium. La formule chimique est (Na, Ca)(Al, Si)408, avec des traces de Fe;K;H20. Sa particularité est de posséder un jeu de couleurs à l'éclat métallique. Le bleu et le vert 15 sont les couleurs les plus souvent présentes. Le phénomène est le résultat d'interférences dans des lamelles jumelées. En particulier, ce phénomène d'optique (réflexion bleutée) est causé par les intercroissances de Boggild qui se produisent entre An47 et An58. La « Labrador Antique Granite » issue d'une mine au Canada ou en Norvège convient pour réaliser l'invention. Les paramètres de la maille conventionnelle de la labradorite sont les suivants : a = 8.155 20 Â, b = 12.84 À, c = 10.16 À, Z = 6; alpha = 93.5°,beta = 116.25°, gamma = 89.133° V = 952.25. La Bytownite est un feldspath plagioclase contenant 70 à 90% de calcium et 10 à 30% de sodium. Elle est un membre intermédiaire de la série isomorphe albite-anorthite. Ses paramètres de la maille conventionnelle sont les suivants : a = 8,177 Â, b = 12,87 Â 7, c = 14,169 Â, Z = 8 ; alpha = 93,166 °, bêta = 11565 °, gamma = 91,216 ° V = 1 340,29 À. 25 L'Anorthite est un feldspath plagioclase contenant plus de 90% de calcium et moins de 10% de sodium, pôle extrême de la série isomorphe Albite-Anorthite. Ses paramètres de la maille conventionnelle sont les suivants : a = 8,177 Â, b = 12,87 Â 7, c = 14,169 À, Z = 8; alpha = 93,166 °, bêta = 115,65 °, gamma = 91,216 ° V = 1 340,29 À. De manière préférée, le matériau minéral selon l'invention comprenant des feldspaths du 30 type : albite, anorthose, sanidine, orthose, oligoclase, andésine et labrodorite ou un de leurs mélanges sont préférés. En particulier, le matériau minéral selon l'invention comprend avantageusement un feldspath du type labrodorite ou anorthose ou un de leurs mélanges. En général, le matériau minéral convenant pour l'invention peut être une roche, telle qu'une 35 roche ignée et notamment une roche ignée plutonique comprenant, au poids, par rapport à son 3037947 9 poids total, au moins 70% de feldspaths, de préférence au moins 80% et typiquement au moins 90% de feldspaths. Dans le cadre de la présente invention, un matériau minéral comprenant en poids au moins 70% de feldspaths, on entend un matériau minéral comprenant : 70%, 71%, 72%, 73%, 74%, 75%, 5 76%, 77%, 78%, 79%, 80%, 81%, 82%, 83%, 84%, 85%, 86%, 87%, 88%, 89%, 90%, 91%, 92%, 93%, 94%, 95%, 96%, 97%, 98%, 99%, 99,5%, 99,9 % de feldspaths, en poids, par rapport à son poids total. En particulier, les lamelles du ou des feldspaths composant la roche présentent des distances d'inter-couches de l'ordre de 50 à 100 nm, de préférence de 60 à 90 nm, pouvant ainsi 10 induire des phénomènes optiques de type effet Schiller d'adularescence /iridescence. À titre d'exemple, la roche peut correspondre à une roche ignée et en particulier une roche plutonique telle qu'illustrée en figure 1. Parmi la roche ignée plutonique, on retrouve par exemple selon la classification QAFP: les diorites et gabbro 10, 15, 20, 24 (anorthosite, euphrodite à Smaragdite ou vert 15 d'Orezza, Corse ; anorthosite de type labrador ; norite (impala blue) Afrique du Sud ; péridotite ; picrite, et les syénites 6, 7 11, 12, 16, 17, 21 (syénites mélanocrates ; shonkinite ; monzonite ; syénite à sodalite du Groenland). Les syénites sont composées de feldspath alcalin et de plagioclase, ainsi que de quartz en très faible proportion (voire pas du tout). 20 De préférence, la roche ignée plutonique selon l'invention est une roche syénite et/ou une roche gabbros (anorthosite par exemple de type Labrador) comprenant en particulier, au poids, par rapport à son poids total, au moins 70% de feldspaths. En particulier, le granulat est une roche syénite choisie parmi une syénite alcaline 6, syénite (sensu stricto) 12, monzonite 13 ou une de leurs combinaisons, et la roche gabbros peut être choisi 25 parmi une anorthosite de type Labrador. Préférentiellement, le granulat selon l'invention est une syénite, grenue, mélanocrate présentant des lamelles différenciées de feldspaths alcalins et de plagioclases issues d'un phénomène d'exsolution. Une telle roche peut par exemple se trouver dans les pays Scandinaves. En général, le granulat comprend, en masse, par rapport à sa masse totale de 2 à 100%, de 30 préférence de 5 à 80%, en particulier de 10 à 60% et idéalement de 20 à 40% dudit matériau minéral comprenant un ou plusieurs feldspaths. Dans le cadre de la présente invention, un granulat comprenant, en poids, par rapport à son poids total au moins 2% dudit matériau minéral, on entend un matériau minéral comprenant : 3%, 4%, 5%, 6%, 7%, 8%, 9%, 10%, 11%, 12%, 13%, 14%, 15%, 16%, 17%, 18%, 19%, 20%, 21%, 35 22%, 23%, 24%, 25%,26%, 27%, 28%, 29%, 30%, 31%, 32%, 33%, 34%, 35%, 36%, 37%, 38%, 39%, 40%, 41%, 42%, 43%, 44%, 45%, 46%, 47%, 48%, 49%, 50%, 51%, 52%, 53%, 54%, 55%, 3037947 10 56%, 57%, 58%, 59%, 60% 62%, 63%, 64%, 65%, 66%, 67%, 68%, 69%, 70%, 71%, 72%, 73%, 74%, 75%, 76%, 77%, 78%, 79%, 80%, 81%, 82%, 83%, 84%, 85%, 86%, 87%, 88%, 89%, 90%, 91%, 92%, 93%, 94%, 95%, 96%, 97%, 98%, 99%, 99,5%, 99,9 % de feldspaths, en poids, par rapport à son poids total. 5 De préférence, ledit matériau minéral comprenant des feldspaths présente une distribution granulométrique choisie parmi 0/D, avec D compris entre 2 et 6.3 mm, et/ou parmi d/D' par exemple : 1/3, 2/4, 2/6, 5/8, 4/6, 6/10, 8/11, 10/14. D' pouvant aller jusqu'à 31.5mm, ou un de leurs mélanges. Selon l'invention, la dimension d'une particule, et plus généralement d'un constituant d'un 10 mélange granulaire, correspond à son diamètre si ce constituant est de forme sphérique. Si le constituant n'a pas une forme sphérique, sa dimension correspond à la longueur de son axe primaire, c'est-à-dire la plus longue ligne droite qui peut être dessinée entre une extrémité de ce constituant et une extrémité opposée. De préférence, le matériau minéral comprenant des feldspaths présente un coefficient de 15 Los Angeles (LA) mesurée, selon la norme NF EN 1097-2, inférieur ou égal à 30 et un coefficient micro-DEVAL (MDE) selon la NF EN 1097-1 inférieur ou égal à 25 et la somme LA + MDE 45. Ce matériau présente également un coefficient de polissage PSV > 44 mesuré selon la norme NF EN 1097-8. Le matériau minéral selon l'invention présente l'avantage, notamment par rapport aux éclats 20 de miroirs utilisés dans l'art antérieur de permettre, d'une part la réflexion de la lumière de manière très satisfaisante, et d'autre part, des phénomènes de réfraction et d'interférences optiques, qui se traduisent par l'apparition d'un effet Schiller (iridescence et d'adularescence) et d'une couleur structurelle qui est généralement bleue. En outre, toutes les faces du matériau minéral comprenant des feldspaths selon l'invention sont optiquement actives, ce qui n'est pas le cas des éclats de 25 miroir. En effet, le matériau feldspath selon l'invention est apte à engendrer une couleur de réflexion de préférence bleutée/vert lorsqu'elle est soumise à de la lumière visible (de 400 à 800 nm). Telle qu'indiquée ci-dessus, la couleur observée (par rceil humain) peut être provoquée notamment par des diffractions intervenant lors du passage de la lumière incidente dans les 30 lamelles des feldspaths spécifiques pouvant composer tout ou partie du granulat selon l'invention. Enfin, le matériau minéral selon l'invention est moins onéreux que les éclats de miroirs et présente ainsi un intérêt économique. Le granulat selon l'invention peut comprendre en outre d'autres matériaux granulaires utilisés dans le domaine des revêtements routiers, tels que des éclats de miroir et ce afin de 35 renforcer le phénomène de réflexion de la lumière. 3037947 11 Ainsi selon une caractéristique de l'invention, le granulat peut comprendre, en masse, par rapport à sa masse totale moins de 10% (borne non incluse) de débris de verre réfléchissant, tels que des débris miroirs. Selon l'invention, par « débris de verre essentiellement réfléchissants », on entend des 5 débris de verre spéciaux présentant essentiellement des propriétés réfléchissantes par opposition aux débris de verre ordinaires qui sont transparents ou translucides et pour lesquels les propriétés de réflexion ne sont pas primordiales. Les débris de verres spéciaux pouvant être mis en oeuvre selon l'invention sont en général issus de verres qui ont subi un traitement, par exemple un traitement de métallisation, pour exalter 10 leurs propriétés réfléchissantes. Parmi les verres utilisables selon l'invention, on peut citer les miroirs classiques, les verres métallisés et les verres émaillés. Les verres présentant au moins une surface métallisée, notamment les verres pour le bâtiment tel que le verre Antélio®, peuvent également être utilisables selon l'invention, de même 15 que les verres à inclusions métalliques comme ceux des lunettes arrières de véhicules munis d'un filament métallique pour dégivrage. En variante, on peut envisager l'utilisation de verres cérames ou flammés, ou de verres pour automobiles tels que les verres colorés "antiéblouissement" pour vitrage, ou les verres de sécurité de type Sécurit®. 20 Les verres utilisés selon l'invention peuvent provenir de déchets de fabrication ou encore de la récupération des matières à partir de véhicules, de la démolition de bâtiments, etc... Lorsque le terme verre est utilisé seul, il désigne tout type de verres en mélange, c'est-à-dire des mélanges de verres spéciaux ou des mélanges de verres ordinaires de type bouteille ou vitre avec des verres spéciaux, ou encore des verres d'écrans informatiques. 25 On peut aussi utiliser d'autres types de verres, notamment des verres d'écrans informatiques, en mélange avec des verres spéciaux Les verres, neufs ou de rebut, sont brisés et concassés par tout moyen connu jusqu'à obtenir des débris de dimension de préférence inférieure à 20 mm, de préférence de dimension allant de 2 à 10 mm et plus préférentiellement encore de 2 à 6 mm. 30 Selon l'invention, la composition peut contenir des mélanges de débris de verre ordinaires, c'est-à-dire non réfléchissant. Également, le granulat selon l'invention peut comprendre d'autres matériaux habituellement utilisés dans le domaine des revêtements routiers, tels que des agrégats minéraux naturels « classiques » ou des agrégats d'enrobés (AE). 3037947 12 Par agrégats minéraux naturels classiques, on entend des granulats non issus de matériaux recyclés (à savoir d'agrégats d'enrobé (AE) ou de bardeaux d'asphalte) et qui sont différents du matériau minéral comprenant au moins un feldspath tel que décrit ci-dessus. Le terme « agrégats d'enrobés » désigne un granulat provenant de produits de démolition 5 (comme des enrobés d'anciennes chaussées qui ont été concassés et/ou fraisés). En général, les agrégats naturels « classiques » peuvent être, sans limitation, du gravier, des gravillons, des sables, des fillers, des sablons (sables à grains très fins), des poussières ou un de leurs mélanges. Les granulats utilisés peuvent être des granulats routiers, répondant aux normes : NF EN 13043 en Europe et ASTM C33 en Amérique du Nord. 10 Les fillers, également appelés fines, correspondent à une poudre minérale présentant généralement une granulométrie inférieure à 63 lm, tandis que les sables correspondent généralement à toute roche à l'état de petits grains non liés présentant une dimension allant jusqu'à 5 mm. La proportion de fines ou de sables dans la fraction granulaire sera adaptée par l'homme du métier. Ces granulats ont en général une masse volumique réelle mesurée selon la 15 norme NF EN 1097-6 supérieure à 2000 kg/m3 et même supérieure à 2500 kg/m3 et une densité relative en vrac mesurée selon la norme NF EN 1097-3 comprise entre 1,2 à 1,7. Avantageusement, l'agrégat classique comprend, en masse, par rapport à sa masse totale de 0 à 75%, préférentiellement de 0 à 55%, en particulier de 5 à 45% et idéalement de 8 à 40% de sables (0/2mm). 20 Il peut également comprendre en masse, par rapport à sa masse totale de 0 à 75%, de préférence de 5 à 45% et idéalement de 8 à 30% de gravillons (0/10 mm). A titre d'exemple, l'agrégat naturel classique comprend, en poids, par rapport à son poids total : - de 0 à 10% de fines de diamètre inférieur ou égale à 0,063mm ; 25 - de 25 à 40% de gravillons fins de diamètre allant de 0,063 et 2mm ; - de 50 à 75 % de gros gravillons de diamètre allant de 5 à 16 mm. Typiquement, l'agrégat naturel classique comprend, en poids, par rapport à son poids total : - de 0 à 7% de fines de diamètre inférieur ou égale à 0,063mm ; - de 30 à 35 % de gravillons fins de diamètre allant de 0,063 et 2mm; 30 - de 58 à 70 % de gros gravillons de diamètre allant de 5 à 16 mm. Selon une autre caractéristique de l'invention, la composition d'enrobé comprend en outre des agrégats d'enrobés (AE). Lorsqu'il est présent, l'agrégat d'enrobé AE représente, en poids, de 5 à 50 %, de préférence de 10 à 30 % par rapport au poids total du granulat selon l'invention (à savoir un 35 granulat comprenant au moins un matériau minéral comprenant un ou plusieurs feldspaths et éventuellement des agrégats classiques). 3037947 13 À titre d'exemple, le granulat selon l'invention comprend, en poids, par rapport à son poids total : De 2 à 100%, de préférence de 5 à 80%, en particulier de 10 à 60% et idéalement de 20 à 40% dudit matériau minéral comprenant un ou plusieurs feldspaths ; 5 De 0 à 10%, de préférence de 6 à 10%, de débris de verre réfléchissant ; De 0 à 6%, de préférence de 0 à 4% de fillers ; De 0 à 55%, de préférence de 25 à 40%, idéalement de 30 à 35% de sables ; - De 0 à 75 %, de préférence de 50 à 75%, idéalement de 30 à 35% de gravillons. En général, le granulat représente, en masse, par rapport à la masse totale de la 10 composition de 90 à 98%, de préférence de 92 à 98% et idéalement de 94 à 96%. Le granulat selon l'invention répond notamment au marquage CE en vigueur dans le domaine de la construction et notamment aux normes (EN 13043, EN 12 260 et EN 13 242). Le reste de la composition selon l'invention est de préférence complété par un liant hydrocarboné et/ou de synthèse ou un de leurs mélanges. 15 Selon l'invention, on entend par « liant hydrocarboné et/ou de synthèse», un composé susceptible de durcir et/ou de lier entre eux des matériaux granulaires. De préférence, le liant hydrocarboné et/ou de synthèse représente en masse par rapport à la masse totale de la composition moins de 10%, de préférence de 2 à 8%, et idéalement de 4 à 6%. 20 En particulier, liant hydrocarboné peut être choisi parmi un liant bitumineux ; tandis que le liant de synthèse peut être choisi parmi un liant végétal, un liant organo-minéral, un liant géopolymère ou un de leurs mélanges. Ces liants sont connus de l'homme de l'art. A titre d'exemple, le bitume est un mélange de matières hydrocarbonées naturelles issues de la fraction lourde obtenue lors de la distillation du pétrole, ou provenant de gisements naturels 25 se présentant sous forme solide ou liquide, de densité généralement comprise entre 0,8 et 1,2. Il peut être préparé par toute technique conventionnelle. Sont admis comme bitume au sens de l'invention les bitumes purs définis dans la norme NF EN 12591. Le bitume peut également être un bitume modifié définis dans la norme NF EN 14023. Par 30 exemple les bitumes sont modifiés par incorporation d'additifs de toute nature, tels que des additifs en vue d'améliorer les caractéristiques d'adhésivité, de tenue aux températures extrêmes (hautes et basses) ou la tenue mécanique sous trafic élevé ou agressif. On peut citer les bitumes améliorés par incorporation d'élastomères ou de plastomères synthétiques ou naturels de type poudre de caoutchouc (polybutadiène, caoutchouc styrène-butadiène ou SBR), SBS, EVA ou autres. Il est 35 également possible d'utiliser des mélanges de bitumes de différents types. 3037947 14 De préférence, le liant hydrocarboné présente un grade de pénétrabilité à 25°C déterminé selon la norme EN 1426 de 10/20, 15/25, 20/30, 40/60, 35/50, 50/70, 70/100, 160/220 1/10e de mm ou un de leurs mélanges. Sont également admis comme bitumes au sens de l'invention les liants d'origine végétale, 5 tel que le Végécol®, commercialisé par la société Colas et décrit dans la demande de brevet FR 2 853 647, les liants de synthèse d'origine pétrolière tels que la gamme des liants Bituclair® commercialisée par la société Colas. Par « organo-minéral », on entend selon l'invention un liant sous forme d'une dispersion en phase aqueuse d'un mélange de polymères organiques et inorganiques, du type Aqua-Rev® 10 commercialisé par la société INMS Avec un tel liant, la cohésion est assurée par séchage à l'air libre. Dans le cadre de la présente invention, on entend par «liant de géosynthèse », un liant géopolysynthétique résultant d'une réaction de polycondensation minérale par activation alcaline, dite géosynthèse, par opposition aux liants traditionnels hydrauliques dans lesquels le 15 durcissement est le résultat d'une hydratation des aluminates de calcium et des silicates de calcium. La présente composition pourra être mise en oeuvre selon les techniques connues de l'homme du métier. Par exemple, il pourra être préparé à chaud dans une centrale d'enrobage continue ou 20 discontinue. Le procédé peut présenter les étapes suivantes : (i) le chauffage du liant hydrocarboné et/ou de synthèse à une température suffisante pour atteindre une viscosité de l'ordre de 200 mPa.s, afin d'obtenir un bon enrobage du granulat, 25 (ii) l'incorporation du granulat selon l'invention comprenant au moins le feldspath à effet Schiller ; (iii) le malaxage du mélange obtenu à l'étape (ii), de sorte à obtenir une composition d'enrobé dans un malaxeur ou un tambour sécheur. En particulier, l'étape (i) peut être réalisée aux températures indiquées dans le tableau 3 ci- 30 dessous. Ce tableau décrit les températures d'enrobé à respecter en fonction du grade du liant selon la norme NF P 98-150-1. 35 3037947 15 Catégorie du bitume pur Température usuelle de Température maximale (°C) fabrication (°C) 160/220 130-150 170 70/100-50/70 140-160 180 35/50 150-170 190 10/20-15/2520/30 160-180 190 Tableau 3 De préférence, avant de procéder à l'étape (ii), les différentes fractions pouvant entrer dans la composition du granulat selon l'invention sont pré-dosées, séchées et/ou dépoussiérées, par exemple dans des sécheurs constitués d'un tube cylindrique tournant sur lui-même et équipé d'un 5 brûleur au fuel ou au gaz apte à chauffer les fractions granulaires à des températures de l'ordre de 120 à 170°C, de préférence de 150 à 170°C. La présente invention concerne également un revêtement routier comprenant la composition telle que décrite ci-dessus. De préférence, le revêtement routier correspondra à une couche de roulement ou une 10 couche de liaison, de préférence, le revêtement sera une couche de roulement. À titre d'exemple, le revêtement correspondra en particulier à des revêtements de surfaces sensiblement horizontales telles que les voies de circulation, notamment les chaussées, les pistes cyclables, les trottoirs et autres allées piétonnières, ou encore les emplacements de stationnement. Le revêtement selon l'invention est mis en oeuvre selon une méthode de réalisation connue 15 de l'homme du métier. Par exemple, le procédé de réalisation peut comprendre les étapes suivantes : a) on prépare une composition d'enrobé bitumineux selon les étapes (i) à (iii) définies ci-dessus ; b) on répand la composition d'enrobé bitumineux issu de l'étape a) ; 20 c) on compacte le mélange répandu, et d) on laisse refroidir le mélange compacté. Les exemples suivants, non limitatifs, illustrent la présente invention. Dans les exemples suivants, à moins qu'il ne soit indiqué une mesure différente, les valeurs sont exprimées en masse. 25 Exemples 1. Procédures d'essai Les procédures d'essais suivants ont été utilisées afin d'évaluer les caractéristiques du mortier-colle de l'invention : 3037947 16 a) Essai de maniabilité selon la norme NF EN 12697-10 et NF EN 1267-31 Cet essai reflète la capacité de l'enrobé bitumineux à être mis en place avec une compacité spécifiée. Il permet ainsi d'étudier le comportement au compactage des enrobés hydrocarbonés Protocole : un mélange hydrocarboné, préparé en laboratoire à la température d'essai 5 (variable en fonction du grade du liant), est placé dans un moule cylindrique de 150 mm de diamètre. On applique au moule incliné d'un angle de 1 °, un rmuvement de rotation tout en lui imposant une pression verticale de 0,6 MPa. Ces contraintes permettent un compactage par pétrissage du mélange. 10 On observe l'augmentation de la compacité en fonction du nombre de girations. Ceci permet pour un nombre de girations donné, de prévoir la compacité du mélange une fois mis en oeuvre. L'essai PCG traduit la maniabilité de l'enrobé. En effet, plus la pente de la droite (compacité fonction du nombre de giration) est forte, plus le matériau est maniable. 15 b) Essai de sensibilité à l'eau selon NF EN 12697-12 (essai Duriez : calcul du pourcentage de vide/compacité) Principe essai Duriez : le mélange est compacté dans un moule cylindrique par une pression statique à double effet. Une partie des éprouvettes est conservée sans immersion à 20 température (18°C) et hygrométrie contrôlées, l'aute partie est conservée immergée. Chaque groupe d'éprouvettes est écrasé en compression simple. Interprétation essai Duriez : le rapport de la résistance après immersion à la résistance à sec donne la tenue à l'eau du mélange. La résistance à sec est une approche des caractéristiques mécaniques, et la compacité constitue un indicateur complémentaire à l'essai de compactage à la 25 PCG. c) Résistance à la déformation permanente (essais d'orniérage) selon NF EN 12697-22 L'essai d'orniérage indique si un enrobé est résistant aux grandes déformations imposées par des charges répétées comparables aux sollicitations sur route. 30 Le principe de l'essai consiste à mesurer la profondeur de l'ornière (sans le bourrelet) en fonction du nombre de cycles (aller et retour) en pourcentage de l'épaisseur de la dalle. Les conditions de l'essai sont les suivantes : pression du pneumatique : P = 600 +/- 30 kPa charge roulante appliquée : F= 5000 N+/- 50N 35 fréquence du roulement relatif : 1 Hz /- 0,1 Hz température de l'essai : les éprouvettes sont conditionnées à 60°C ; 3037947 17 profondeur d'ornière mesurée à 1000, 3000, 10000 et 30000 cycles ; les dalles soumises à l'essai d'orniérage sont de 50 mm ou 100 mm en fonction de l'épaisseur d'application moyenne du mélange. 5 d) Essai de macrotexture - détermination de la Profondeur Moyenne de Texture (PMT) selon la norme NF EN 13036-1 L'essai de macrotexture peut être déterminé par la méthode volumétrique de la mesure de la PMT. Pour cet essai, on verse 25 cm (V) de billes de verre calibrées, on étale les billes à l'aide du 10 disque spécial en une plage circulaire et on mesure au moins quatre diamètres (calculer S), et on détermine la PMT selon la formule PMT= V/S en mm. e) Essai de résistance au polissage, essai « Friction After Polishing » (FAP) ou essai Wehner & Schulze ont été réalisés selon la NF EN 12697-49. 15 Cet essai permet de reproduire l'usure induite par le trafic et de suivre l'évolution du coefficient de frottement. Un échantillon est soumis à abrasion par du corindon, puis il subit un polissage par voie humide avec de la silice. Après 90000 cycles de polissage, l'échantillon est rincé, puis il est mis en rotation à une 20 vitesse de 100 km/h tout en étant arrosé. Des patins viennent alors freiner l'échantillon. On mesure le couple lors de la décélération à 60 km/h afin de déterminer le coefficient de frottement : iFAP. Plus le coefficient iFAP est élevé, meilleur est la résistance au polissage et donc l'adhérence. 2. Matières premières 25 Les matières premières suivantes ont été testées pour réaliser les compositions d'enrobé selon l'invention : Bitume vierge Bitume de grade 35/50 Granulats naturels Carrière de Quenast 0/2 et 6/10 Granulat réfléchissant Eclats de miroir 0/8 Granulat avec effet Schiller Syénite (Norvège) (2/5 mm) Tableau 4 30 Répartition granulométrique des granulats minéraux naturels utilisés pour les essais : 3037947 18 Tamis en mm Granulat 0,063 2 4 8 10 12,5 14 16 % de Composition 1 7,1 37,6 49,1 79,8 95,4 99,9 100,0 100,0 passant % de Composition 2 6,9 37,1 48,6 82,3 95,9 99,9 100,0 100,0 passant Tableau 5 3. Compositions des différents enrobés testées Deux compositions d'enrobés selon l'invention ont été préparées et sont illustrées dans le 5 tableau 6 ci-dessous (les pourcentages sont donnés en masse par rapport à la masse totale de la composition). Constituants Composition 1 en % Composition 2 en % Eclats de miroir 0/8 8,51 94.52 0,00 Syénite 2/5 20,79 28,36 Quenast 0/2 32,13 94,52 37,80 Quenatst 6/10 32,13 28,36 Filler 0,96 Bitume 5,48 5,48 5,48 5,48 Caractéristiques Surface spécifique 12,60 12,41 (m2/kg) Module de richesse K 3.58 3,59 Masse volumique 2,714 2,714 réelle pré-séchée des granulats (Mg/m3) Masse volumique 2,491 2,491 réelle de l'enrobé (Mg/m3) Tableau 6 Les enrobés 1 et 2 de composition 1 et 2, respectivement ont été préparés selon le procédé ci-dessous : 10 - le bitume a été chauffé à 160°C ; 3037947 19 les granulats 1 ou 2 ont été incorporés avec les granulats selon l'invention (à effet Schiller) avec éventuellement les éclats de miroirs, puis l'ensemble a été malaxé pendant 3 minutes à une température de 160°C. 5 Une composition d'enrobé selon l'art antérieur (nommé ci-après Compa.1) et comprenant notamment 28,36% d'éclats de miroir a été testée à titre comparatif. Elle a été fabriquée en suivant le procédé décrit ci-dessus et comprend la formulation illustrée dans le tableau 7 ci-dessous : Constituants Composition Comparative en % Eclats de miroir 0/8 28,36 94.52 Syénite 2/5 Quenast 0/2 17,96 Quenast 4/6 16,07 Quenatst 6/10 29,29 Filler 2,84 Bitume 5.48 5.48 Caractéristiques Composition Comparative Surface spécifique (m2/kg) 12,60 Module de richesse K 3.57 Masse volumique réelle pré-séchée des granulats (Mg/m3) 2,714 Masse volumique réelle (Mg/m3) 2,491 Tableau 7 4. Résultat L'enrobé 2 a été testé et les résultats des essais figurent dans le tableau 8 ci-dessous : 10 3037947 20 Caractéristiques Résultats Norme Essai de maniabilité (NF EN 12697-10) (NF EN 12697-31) % de vide à : 10G 15,5 k 11 25G 11,7 40G 9,8 8 à 13 60G 8,3 80G 7,3 100G 6,5 120G 6,0 200G 4,4 PENTE 3,63 Essai de sensibilité à l'eau (NF EN 12697-12) M.V.A Géo. 2193 M.V.A. Hydro 2274 Vm (%) 8,7 Cd en KPa 10372 Cw en KPa 9050 Rapport i/C 87 k 70 % abs. J+8 2,95 Résistance à la déformation permanente % de vides 10,6 (NF EN 12697-22) Compacité (%) 89,4 3000 cycles 5,9 10 000 cycles 6,9 30 000 cycles 7,8 10 PMT PMT en mm (90% des 0,69 k 0,5 (NF EN 13036-1) valeurs) Tableau 8 L'enrobé 2 répond aux spécifications imposées pour une couche de roulement de type Béton Bitumeux Mince de type C (BBMc) de classe 3. 5 Les résultats de résistance au polissage sont illustrés sur le tableau 9 ci-dessous qui montre le coefficient de frottement après polissage iFAP selon la norme NF EN 12697-49 et sur le tableau 10, également ci-dessous, qui montre l'évolution de iFAP en fonction du nombre de cycles de polissage sans sablage préalable. 3037947 21 Cycles après sablage Composition 1 Composition 2 Compa.1 0 0,61 0,66 0,61 90000 cycles 60 km/h 0,35 0,33 0,36 Tableau 9 Comme le montre le tableau 9, on obtient pour les trois compositions, des valeurs de iFAP> 0.3 (valeur seuil), ce qui constitue une adhérence satisfaisante. On peut comparer ces valeurs à celles obtenues par des BBSG 0/10 constitués de granulats de diorite dont le PSV est > 5 50 pour lesquels les 1..1FAP mesurés vont de 0,34 à 0,40. Cycles de polissage Composition 1 Composition 2 0 0,33 0,35 5000 0,33 0,37 10000 0,36 0,37 15000 0,37 0,38 20000 0,38 0,38 90000 0,34 0,33 180000 0,31 0,30 Tableau 10 Ainsi, l'utilisation de 30% en masse de la syénite selon l'invention, éventuellement 20 substituée à hauteur de 10% de miroir, permet d'obtenir un revêtement de chaussée alliant performances mécaniques et optiques et peut être une alternative aux éclats de miroir. Le tableau 10 montre ainsi que les compositions selon l'invention, et notamment la composition 2 comprenant des granulats Syénites (sans éclats de miroirs), présentent une résistance face au polissage satisfaisante. 25 Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention. 10 15 30 REVENDICATIONS1. Composition pour revêtement de voies de circulation ou éléments de sécurité et/ou de signalisation connexes comprenant au moins un liant hydrocarboné et au moins un granulat, caractérisée en ce que ledit granulat comprend au moins un matériau minéral comprenant un ou plusieurs feldspaths aptes à réfléchir la lumière et à induire un effet Schiller d'adularescence. 2. Composition pour revêtement selon la revendication 1, dans laquelle ledit matériau minéral présente une biréfringence allant de 0,004 à 0,012. 3. Composition pour revêtement selon la revendication 1 ou 2, dans laquelle ledit matériau minéral comprend un feldspath alcalin, tel qu'un feldspath potassique ou sodique ; un feldspath plagioclase, ou un de leurs mélanges. 4. Composition pour revêtement selon la revendication 3, dans laquelle le feldspath alcalin est choisi parmi l'espèce minérale suivante : l'albite, l'anorthose, la sanidine, l'orthose, le microcline ou un de leurs mélanges, de préférence parmi l'anorthose, et le feldspath plagioclase est choisi parmi l'espèce minérale suivante l'albite (peristérite), l'oliglase, l'andésine, la bytownite, l'anorthite, telle que la labradorite ou un de leurs mélanges. 5. Composition pour revêtement selon l'une des revendications précédentes, dans laquelle ledit matériau minéral est une roche ignée, de préférence une roche ignée plutonique comprenant, au poids, par rapport à son poids total, au moins 70% de feldspaths, de préférence au moins 80% de feldspaths. 6. Composition pour revêtement selon la revendication 5, dans laquelle la roche ignée plutonique est une roche syénite etiou une roche gabbros. 7. Composition pour revêtement selon la revendication 6, dans laquelle la roche syénite est choisi parmi : une syénite alcaline, une syénite (sensu stricto), une monzonite ou une de leurs combinaisons et la roche gabbros est choisie parmi une anorthosite de type labrador. 8. Composition pour revêtement selon l'une des revendications précédentes, dans laquelle le liant hydrocarboné est choisi parmi un liant bitumineux, un liant végétal, un liant organo- minéral, un liant géopolymère ou un de leurs mélanges et représente en masse par rapport à la masse totale de la composition moins de 10%, de préférence de 2 à 8% et idéalement de 4 à 6%. 9. Composition pour revêtement selon l'une des revendications précédentes, dans laquelle le liant hydrocarboné présente un grade de pénétrabilité à 25°C déterminé selon la norme EN 1426 de 10/20, 15/25, 20/30, 40/60, 35/50, 50/70, 70/100, 160/220 1/1De de mm ou un de leurs mélanges. 10. Composition pour revêtement selon l'une des revendications précédentes, dans laquelle le granulat représente, en masse, par rapport à la masse totale de la composition de 90 à 98%, de préférence de 92 à 98% et idéalement de 94 à 96%. 3037947 23 Composition pour revêtement selon l'une des revendications laquelle le granulat comprend, en masse, par rapport à sa masse totale moins verre réfléchissant, tels que des débris miroirs. 13. Composition pour revêtement selon l'une des revendications laquelle le granulat comprend, en masse, par rapport à sa masse totale de 0 à 10 de 5 à 45 et idéalement de 8 à 40% de sables 0/2. 14. Composition pour revêtement selon l'une des revendications laquelle le granulat comprend, en masse, par rapport à sa masse totale de 0à de 5 à 45 et idéalement de 8 à 30% dé gravillons 0/10 mm. 15. Revêtement routier comprenant la composition selon l'une des 15 14. 11. Composition pour revêtement selon rune des revendications précédentes, dans laquelle le granulat comprend, en masse, par rapport à sa masse totale de 2 à 100%, de préférence de 5 à 80%, en particulier de 10 à 60% et idéalement de 20 à 40% dudit matériau minéral. 5 12. précédentes, dans de 10% de débris de précédentes, dans 75%, de préférence précédentes, dans 75%, de préférence revendications 1 à